"担体物質に適用したルテニウムを含む触媒であって、前記担体物質が酸化アルミニウムであり、前記触媒が、少なくとも1種のアルカリ土類金属アルコキシラートを含むか、または前記触媒が、酸化アルミニウムである担体物質に適用されたルテニウムを含む触媒を、少なくとも1種のアルカリ土類金属アルコキシラートと反応させることによって得ることができることを特徴とする、触媒。前記担体物質として使用される前記酸化アルミニウムが、少なくとも100m2/gのBET表面積を有していることを特徴とする、請求項1に記載の触媒。前記ルテニウムの含量が0.1~35重量であることを特徴とする、請求項1または2に記載の触媒。使用される前記アルカリ土類金属アルコキシラートが、式IR-O2MI[式中、Rは、それぞれの場合において独立して、一級、二級もしくは三級、環状もしくは非環状、分岐状もしくは非分岐状のC1~C20-アルキル基場合によってはアリール、C1~C4-アルコキシまたはC6~C14-アリールオキシによってさらに置換されていてもよいであり、そしてMは、カルシウム、ストロンチウムまたはバリウムである]のものであることを特徴とする、請求項1~3のいずれか一項に記載の触媒。使用される前記アルカリ土類金属アルコキシラートが、Mがバリウムである式Iのものであることを特徴とする、請求項4に記載の触媒。本発明の触媒を調製するために使用される前記アルカリ土類金属アルコキシラートの量が、ルテニウム対アルカリ土類金属のモル比が30:1から1:30までとなるように選択されることを特徴とする、請求項1~5のいずれか一項に記載の触媒。メントールの立体異性体類またはそのような立体異性体類の混合物の異性化のための、請求項1~6のいずれか一項に記載の触媒の使用。請求項1~6のいずれか一項に記載の触媒の存在下に、メントールの立体異性体類またはそのような立体異性体類の混合物を異性化させるための方法。メントールの立体異性体類またはそれらの立体異性体類の混合物の接触異性化によりd,l-メントールが調製されることを特徴とする、請求項8に記載の方法。-メントールD-メントールから--ネオメントールへ、または--メントールL-メントールから-ネオメントールへ、または-イソメントールから--ネオイソメントールへ、または--イソメントールから-ネオイソメントールへ、異性化させることを特徴とする、請求項8に記載の方法。連続的に実施することを特徴とする、請求項8~10のいずれか一項に記載の方法。前記触媒の1時間あたりの空間速度が、0.005~5出発物質のkg/触媒のリットル時間[kg/Lh]であることを特徴とする、請求項10に記載の方法。25hPa~30MPaの全圧で実施することを特徴とする、請求項8~10のいずれか一項に記載の方法。したがって、本発明の目的は、d,l-メントールを調製するための、極めて少量のd,l-イソメントールしか生成せず、高いメントール/イソメントール比率を可能とすると同時に、望ましくない副生物の生成を実質的に回避するような、選択性が高く、工業的にシンプルな方法を見出すことであった。さらなる態様においては、本発明の目的は、最大限の選択率をもって、実質的に純粋なメントールの立体異性体類へのこの転化反応を、それらを触媒的に、少なくとも部分的に光学活性を失うことなく、他の立体異性体に転化させるように、構成することであった。第一に注意すべきことは、以後において記述されるパーセントは、従来技術においても慣用されているのと同様に、反応生成混合物をガスクロマトグラフィー分析して得られる、面積パーセントを意味していると理解されたいということである。したがって、メントール/イソメントール比率は、d,l-メントールの面積パーセントGCの、d,l-イソメントールの面積パーセントGCに対する比率を意味していると理解されたい。今や、担体物質に適用されたルテニウムを含む触媒が見出されたが、ここで、その担体物質は酸化アルミニウムであり、その触媒は、以下の特徴を有している:それが、少なくとも1種のアルカリ土類金属アルコキシラートを含むか、またはそれが、担体物質その担体物質は酸化アルミニウムであるに適用されたルテニウムを含む触媒を、少なくとも1種のアルカリ土類金属アルコキシラートと反応させることによって得ることができる。本発明はさらに、前述の触媒の存在下にメントールの立体異性体類またはそのような立体異性体類の混合物を異性化させるための方法も提供する。本発明の主題には、個々のパラメーターまたは化合物について開示された一般的な実施態様または好ましい実施態様のみならず、考え得るそれらのすべての組合せもまた含まれる。担体物質として使用される酸化アルミニウムは、公知のすべての多形で、好ましくはγ多形で使用することができる。担体物質として使用される酸化アルミニウムは、有利には少なくとも100m2/g、好ましくは少なくとも160m2/g、より好ましくは少なくとも180m2/gのBET表面積を有している。少なくとも50nmの細孔径と、少なくとも300mm3/g、好ましくは少なくとも600mm3/gの細孔容積とを有するマクロポーラス細孔を高い比率でさらに有している酸化アルミニウムが特に好ましい。適切な担体物質の例としては、RhodiaからのSPH1515、SPH531、SPH501;BASFからのD10-10;およびNortonからのSA6176のような、市販の酸化アルミニウムが挙げられる。担体物質は、たとえば、0.001~0.1mmの粒径を有する粉体、0.05~5mmの間の粒径を有する破砕篩別した物質、または成形物たとえば、0.2~30mmの直径を有する押出成形物、ピル、ボールもしくは顆粒などの形態で使用することができる。たとえば、触媒を調製するための手順はまず、最初にルテニウムと、場合によっては周期律表の遷移族の8族および/またはスズおよび/または亜鉛からの1種または複数のさらなる金属とを、上述の担体物質の一つに適用することであってよい。その適用は、それらの金属の塩の溶液を用いて、担体物質を処理、たとえば含浸またはスプレーすることによって達成することができる。この目的のためには、たとえば塩化物、酢酸塩、および/または硝酸塩が使用される。この金属の適用は、塩の溶解混合物を用いて1段で実施するか、または個々の化合物の溶液を連続的に用いて実施することができる。それぞれを適用した後で、触媒を乾燥させることもできる。本発明の触媒を調製するためのルテニウムの量またはルテニウム化合物の量は、ルテニウムを基準にして計算して、触媒が、たとえば、0.1~35重量、好ましくは1~10重量となるように選択する。上述の方法で調製した触媒を、たとえば水素、または水素含有ガス、たとえば水素含量0.5~10、好ましくは0.5~容量の水素を含む窒素を用いて、たとえば20~400°C、好ましくは30~250°Cの温度で処理することによって還元する。その還元は、他の還元剤、たとえばヒドラジン用いて実施することもまた可能である。その後でその還元した触媒を洗浄して、それでもなお付着している塩をすべて除去するのが好ましい。たとえば、ルテニウムと、場合によってはさらなる金属とを用いて含浸させた担体を、塩基性の塩、たとえばアルカリ金属もしくはアルカリ土類金属の水酸化物もしくは酸化物、たとえば水酸化ナトリウムまたは水酸化カリウムの溶液を用いて処理して、その金属を酸化物もしくは水酸化物として沈降させることによって、そのようにして適用した金属を固定させることもできる。金属が担体の上に固定化されているならば、還元と、可溶性の成分を除去するための洗浄とは、いかなる順序でも実施することができる。最初に洗浄によって可溶性の成分を除去し、次いでその触媒を還元するのが好ましい。本発明に従った方法の実施の過程において、インサイチューで還元を実施することもまた可能である。金属塩溶液または塩基性塩を用いたそれぞれの洗浄工程の後か、または洗浄操作のあとに、乾燥工程を実施することができる。しかしながら、その担体を乾燥させることなく、次の調製工程において使用することもまた可能である。一つの実施態様においては、そのようにして調製した触媒を、次いで、アルカリ土類金属の水酸化物たとえば好ましくは水酸化バリウムを用いて、たとえば20°Cからその溶液の沸点までの温度でドープさせることが可能ではあるが、そのドーピングは、同時にその触媒が、アルカリ土類金属の水酸化物、たとえば好ましくは水酸化バリウムの溶液と接触状態になるようにして実施するのが好ましい。この目的のために必要とされる水は、成形した触媒体に吸収される。スプレー法は、周囲条件下または不活性ガス条件下で実施することができる。そのようにして調製した触媒は、ドープしていない触媒の場合と同様に、反応系の中で還元し、異性化反応のために使用することができる実施例1、独国特許出願公開第19853562号明細書および独国特許出願公開第10023283号明細書に対する対照例。本発明においては、アルカリ土類金属を用いて予めドープされた触媒またはアルカリ土類金属を用いてドープされていない触媒を、少なくとも1種のアルカリ土類金属アルコキシラートと接触させることによりさらにドープさせると、活性および選択率においてさらなる向上がもたらされる。この目的のためには、たとえば式IR-O2MI[式中、Rは、それぞれの場合において独立して、好ましくは一致して、一級、二級もしくは三級、環状もしくは非環状、分岐状もしくは非分岐状の、C1~C20-アルキル基場合によってはアリール、C1~C4-アルコキシまたはC6~C14-アリールオキシによってさらに置換されていてもよいであり、好ましくはメチル、エチル、n-プロピル、イソプロピル、n-ブチル、sec-ブチル、tert-ブチル、n-ペンチル、ネオペンチル、n-ヘキシル、シクロヘキシルまたは立体異性体のメンチル基であり、そしてMは、カルシウム、ストロンチウムまたはバリウム、好ましくはバリウムである]のアルカリ土類金属アルコキシラートを使用することが可能である。好ましいバリウムアルコキシラートは、たとえば、過塩素酸バリウムを、好ましくは同一または他のアルコールの中に溶解させた相当するカリウムアルコキシラートと反応させて、やや難溶性の過塩素酸カリウムこのものは、たとえば濾過によって、その反応溶液から容易に除去することができるを形成させることによって得ることができる。バリウムメトキシドはさらに、たとえば、バリウムエトキシドまたはバリウムイソプロポキシドを過剰量のメントール立体異性体類と混合し、その混合物を長時間の間静置するか、または前記混合物を加熱することによって得ることもできる。バリウムエトキシドエタノール中、10w/v、バリウムイソプロポキシド固体物質として、メントール異性体の中に溶解させたもの、またはバリウムイソプロポキシドイソプロパノール中、20w/vを使用するのが特に好ましい。ドーピングは、たとえばメントール以外のアルコールの溶液中のアルカリ土類金属アルコキシラートを、反応物として使用されるメントール類、たとえばメントール類の立体異性体混合物のフィードストリームに添加して、その触媒をさらにドープさせるか、または最初からこの方法で実施することができる。この方法は、たとえば、アルカリ土類金属の水酸化物を用いてドープした触媒が空気に暴露されない空気雰囲気下では、空気中の二酸化炭素によってアルカリ土類金属の炭酸塩が生成するという利点を有している。本発明の触媒を調製するために使用されるアルカリ土類金属アルコキシラートの量は、ルテニウムのアルカリ土類金属に対するモル比が、たとえば30:1から1:30まで、好ましくは10:1から1:10までになるように選択する。本発明の触媒は、メントールの立体異性体またはそれらの立体異性体の混合物を接触異性化反応させることによるd,l-メントールの調製のため、およびさらには以下のような立体選択的転化反応に特に好適である:-メントールd-メントールから--ネオメントールへ、--メントールl-メントールから-ネオメントールへ、-イソメントールから--ネオイソメントールへ、または--イソメントールから-ネオイソメントールへ。したがって、本発明にはさらに、メントールの立体異性体またはそれらの立体異性体の混合物を異性化反応させるための本発明の触媒の使用もまた包含される。使用される反応物は、メントールの実質的に純粋な異性体であっても、あるいはそれらの立体異性体類の各種所望の混合物であってもよい。実質的に純粋な立体異性体類という用語は、8種のメントール異性体を合計した含量を基準にして、メントールのそれぞれの立体異性体の含量が、95以上、好ましくは98以上、より好ましくは99以上であることを意味している。立体異性体類の混合物は、たとえば光学活性なメントール類のラセミ化において得られるか、または立体異性体混合物からd,l-メントールを蒸留除去した場合に残存する。たとえば、少なくとも1個の二重結合を有するメンタンの炭素骨格を有し、その3位に酸素置換を有する環状化合物、たとえばチモール、メントンまたはイソメントンを水素化させた場合に生成するメントール異性体混合物を使用することもまた可能である。そのような出発混合物には、たとえば以下の範囲のものが含まれるが、0~100、好ましくは30~70の、d,l-メントールまたはD-もしくはL-メントール0~100、好ましくは2~30の、d,l-イソメントールまたは-もしくは--イソメントール0~100、好ましくは10~99の、d,l-ネオメントールまたは-もしくは--ネオメントール0~100、好ましくは0.1~70の、d,l-ネオイソメントールまたは-もしくは--ネオイソメントール、ただし、その混合物の中には少なくとも2種の立体異性体が存在していなければならず、8種の前述の化合物を合計したものが、出発混合物の最高90~100、好ましくは95~100となっており、そしてその混合物中のメントールのいずれかの立体異性体の最大含量が、8種のメントール異性体の合計含量を基準にして、95未満である。好ましい混合物は、以下の含量のものであるが、30~70のd,l-メントールまたはD-もしくはL-メントール2~30のd,l-イソメントールまたは-もしくは--イソメントール10~99のd,l-ネオメントールまたは-もしくは--ネオメントール、および0.1~70のd,l-ネオイソメントールまたは-もしくは--ネオイソメントール、ただし、8種の前述の化合物を合計したものが、出発混合物の最高90~100、好ましくは95~100となっている。特に好ましい混合物は、以下の含量のものであるが、30~70のd,l-メントール2~30のd,l-イソメントール10~99のd,l-ネオメントール、および0.1~70のd,l-ネオイソメントール、ただし、4組の前述のラセミ鏡像体のペアを合計したものが、出発混合物の最高90~100、好ましくは95~100となっている。異性化反応は、たとえば、自体公知であり、バッチ式または連続式の反応器の中で実施することができるが、連続式で実施するのが好ましい。バッチプロセスにおいては、触媒の1時間あたりの空間速度は、たとえば、0.0001~10触媒のkg/反応物のkg、好ましくは0.01~0.1触媒のkg/反応物のkgである。連続プロセスにおいては、触媒の1時間あたりの空間速度は、たとえば、0.005~5出発物質のkg/触媒のリットル時間[kg/Lh]、好ましくは0.03~2kg/Lh、より好ましくは0.06~1.0kg/Lhである。触媒の1時間あたりの空間速度を高くすると、本発明に従ったプロセスにおける空時収率も向上する。しかしながら、それと同時に、メントール/イソメントール比率が低下するが、その低下の程度は、選択された反応温度に大きく依存する。所望の結果が依然として達成される所定の反応温度での最大の触媒の1時間あたりの空間速度は、当業者ならば数回の試験で容易に決めることができる。本発明に従った方法は、たとえば、撹拌タンク中、灌液相として、スラリー化触媒を用いた液相中、気泡塔として、または固定触媒床上で実施することができる。固定触媒床を有する反応器の中で液相で本発明に従った方法を実施するのが好ましい。その反応器は、たとえば、少なくとも1個の二重結合を有するメンタンの炭素骨格を有し、その3位に酸素置換を有する環状化合物を水素化させるための反応器の下流側に、または、d-メントールまたはl-メントールの他の異性体をラセミ化/異性化するための反応器の下流側、または、分離装置たとえば、より具体的にはメントールの立体異性体混合物のための蒸留または精留プラントの下流側に接続すればよい。その中で本発明に従った方法が実施される反応器は、たとえば、水素化、異性化またはラセミ化のための反応器と、下流側の分離装置、たとえばより具外的には蒸留または精留プラントとの間に接続してもよい。場合によっては、本発明に従った方法における反応物としての混合物の中に、たとえば水素化および/または分離からの各種の製品ストリームを使用することも可能である。しかしながら、異性化反応のための反応器は、場合によっては、単独で運転してもよい。本発明の触媒を充填したそのような反応器の接続の一つの実施態様においては、反応物として、d,l-メントール含量が低い、すでに精留されたメントールのストリームを使用するのが有利であるが、ネオメントール含有ストリームを使用するのが極めて特に好ましい。本発明に従った方法によって調製されたd,l-メントール含有異性体混合物は、純粋なd,l-メントールを単離するための自体公知の方法、たとえば蒸留または精留によって分離することができる。溶媒の存在下で本発明の方法を実施することもできる。しかしながら、無溶媒での手順が好ましい。本発明に従った方法は、たとえば、25hPa~30MPa、好ましくは50hPa~5MPa、より好ましくは100hPa~2MPa、最も好ましくは1000hPa~1MPaの全圧で実施することができる。本発明に従った方法はさらに、水素の添加、または無添加で実施することもできる。水素を添加する場合においては、たとえば、反応器の中に仕込む前にその液相を水素を用いて飽和させるか、または、気体状の水素を反応物と共に反応器を通過させて、水素分圧が1hPa~30MPaの間、好ましくは10hPa~5MPaの間、より好ましくは10hPa~1MPaの間に維持できるようにする。しかしながら、本発明に従った方法の実施過程で、水素をまったく添加しないのが好ましく、そのために、水素が存在しているとすれば、それは、使用した反応物を介して反応器の中に導入された可能性があるものである。本発明に従った方法は、たとえば、30~170°Cの温度で、好ましくは50~150°Cの温度で、より好ましくは70~130°Cの温度で、より好ましくは75~115°Cで実施される。本発明の利点は特に、本発明の触媒を使用する本発明に従った方法によって、メントールの立体異性体類の高度に選択的な異性化反応が可能となり、それによって、それに続く作業を極めて高い効率で構成することが可能であると考えることができる。純粋な、工業的に入手可能な出発原料、たとえばd-メントールまたはl-メントールまたはネオメントールから進行させると、400を超えるメントール/イソメントール比率を達成することが可能である。以下における実施例は、本発明を説明することを目的としており、本発明の主題をそれらに限定するものではない。実施例1:触媒の調製1000g約2.24Lの市販のγ-Al2O3BET表面積;約255m2/gNorton製のSA6176、粒径1/16約1.6mm、嵩密度約0.44kg/Lの押出成形物をまず、大きいロータリーエバポレーター10Lフラスコの中に仕込み、1153gの蒸留水中300gの塩化ルテニウムIII購入可能な溶液、20重量のRu、60gのRuの水溶液を添加し、その混合物を約16rpm回転数/秒で10分間回転させた。90°C、10mbarでその溶媒を蒸留除去した。その触媒を、水素ストリーム中、250°Cで還元させた。次いで、蒸留水を用いてその触媒を、洗浄水が塩素フリーになるまで洗浄した。次いで、ロータリーエバポレーター90°C、10mbar中でその触媒を乾燥させた。このようにして得られた触媒2000mL嵩密度;約0.5kg/Lを次いで、150mLの蒸留水中50gの水酸化バリウム八水和物の溶液を用いて75~90°Cでスプレーして、元は黒色の成形触媒体の上に均質な白色の沈殿物を生成させた。この過程においては、触媒を少し温めた。この触媒は、表1に記載した条件下で、比較のために使用した。実施例2:ドーピング実施例1に記載の触媒を、次いで、エタノール中10重量のバリウムエトキシラートの溶液80mLを用いてドープし、使用時のフィードストリームとして500mLのメントール異性体の中に導入した。このようにすると高活性の触媒が得られ、それは、表2、3、4および5に見られるように、改良された結果を示す。実施例3:試験プラント試験プラントは、それぞれの長さが1m、内径が45mmのサーモスタット制御反応管で構成されていた。その反応器は、サーモスタットの手段によって加熱した。反応管にはそれぞれ、約1500mLの実施例1からの触媒を充填した。使用したメントール異性体混合物は下記の表の中に見出すことができるが、メンブランポンプの手段によって管状反応器の中に連続的に移送した。反応物は、上から灌液相または下から液相のいずれかで、管状反応器の中を通過させた。水素は、0.6~1.2MPaで反応物を飽和させるように添加した。結果表3からの混合物を分別蒸留にかける約160理論段、還流比40:1。塔頂では、99.1の--ネオメントールが得られる。この調製経路は、今日までのところ、工業的に実施可能な--ネオメントールの唯一の公知の調製法である。表3からの混合物を分別蒸留にかける約160理論段、還流比40:1。塔頂では、99.3の-ネオメントールが得られる。この調製経路は、工業的に実施可能な-ネオメントールの唯一の公知の調製法である。"